(57)【特許請求の範囲】
【請求項１】
基材上に、支持体と、該支持体上に形成した導電性微粒子を含有する導電層とを積層してなる透明導電積層体であって、前記導電層が、導電性微粒子を分散し、かつバインダー用樹脂を含まない塗料を支持体上に塗布、乾燥して導電性微粒子含有層を形成した後、該導電性微粒子含有層を４４Ｎ／ｍｍ2以上の圧縮力で圧縮して導電性微粒子圧縮層としたものであり、該透明導電積層体の表面電気抵抗値が１０〜１０3Ω／□、可視光透過率が７０％以上である、透明導電積層体。
【請求項２】
導電性微粒子が錫ドープ酸化インジウム（ＩＴＯ）微粒子である、請求項１記載の透明導電積層体。
【請求項３】
基材がガラスパネルまたは樹脂パネルである、請求項１または２記載の透明導電積層体。
【請求項４】
ヘイズ値が１％以上１０％以下である、請求項１〜３のいずれか１項に記載の透明導電積層体。
【請求項５】
ＣＲＴ前面ガラスパネル、ＰＤＰ前面ガラスパネル、建材用ガラスパネル、車両用ガラスパネル、建材用樹脂パネル、車両用樹脂パネル、または半導体クリーンルーム用樹脂パネルに用いられる、請求項１〜４のいずれか１項に記載の透明導電積層体。
【請求項６】
基材上に、支持体と、該支持体上に形成した導電性微粒子を含有する導電層とを積層してなる透明導電積層体の製造方法であって、前記導電層が、導電性微粒子を分散し、かつバインダー用樹脂を含まない塗料を支持体上に塗布、乾燥して導電性微粒子含有層を形成した後、該導電性微粒子含有層を４４Ｎ／ｍｍ2以上の圧縮力で圧縮して導電性微粒子圧縮層を得る工程を含むことにより、表面電気抵抗値が１０〜１０3Ω／□、可視光透過率が７０％以上の透明導電積層体を製造する、透明導電積層体の製造方法。
【発明の詳細な説明】
【０００１】
【発明の属する技術分野】
本発明は透明導電積層体に関する。本発明の透明導電積層体は、ＣＲＴ前面ガラスパネル、ＰＤＰ前面ガラスパネル、建材用ガラスパネル、車両用ガラスパネル、建材用樹脂パネル、車両用樹脂パネル、半導体クリーンルーム用樹脂パネル等として好ましく用いられるほか、電磁波遮蔽パネルとして用いられる。。
【０００２】
【従来の技術】
支持体上に導電性材料を含む層を形成した透明導電フィルムは、おもにスパッタリング法によって製造されている。スパタッリング法には種々の手段があり、例えば、真空中で直流または高周波放電で発生した不活性ガスイオンをターゲット表面に加速衝突させ、ターゲットを構成する原子を表面から叩き出し、支持体表面に沈着させ透明導電層を形成する手段などが挙げられる。
【０００３】
スパッタリング法は、ある程度大きな面積のものでも、表面電気抵抗の低い導電層を形成することができる点で優れる。しかし、装置が大掛かりで成膜速度が遅い等の問題点がある。今後、導電層の大面積化が進むにつれ、装置の大規模化が予想される。装置の大規模化は、制御精度により一層の高度化が要求されるといった技術面での問題や、製造コスト増大などの製造効率面での問題を生じる。
また、現在、ターゲット数をふやすことで成膜速度の向上を図っているが、これも装置の大規模化の一因となっている。
【０００４】
塗布法による透明導電フィルムの製造も試みられている。従来の塗布法では、導電性微粒子をバインダー樹脂中に分散させた導電性塗料を支持体上に塗布、乾燥し、導電層を形成している。塗布法は、スパッタリング法に比べ、大面積の導電層を容易に形成しやすく、装置が簡便で生産性が高く、製造コストも低い。塗布法による導電フィルムにおいては、導電層中に存在する導電性微粒子どうしが互いに接触することにより電気経路を形成し、これにより導電性が発現される。
【０００５】
従来、塗布法による透明導電フィルムの製造においては、バインダー樹脂を大量に用いなければ導電層を成膜することができないとされていた。そのため、バインダー樹脂によって導電性微粒子どうしの接触が妨げられ、得られる透明導電フィルムの電気抵抗値が高くなる（導電性に劣る）という問題があり、その用途が限られていた。また、バインダー樹脂を用いない場合には、導電性物質を高温で焼結させなければ実用に耐える導電層の形成ができないとされていた。
【０００６】
従来の塗布法として、例えば特開平９−１０９２５９号公報には、導電性粉末とバインダー樹脂とからなる導電性塗料を転写用プラスチックフィルム上に塗布、乾燥し、導電層を形成する第１工程、導電層表面を平滑面に加圧（５〜１００ｋｇ／ｃｍ２）、加熱（７０〜１８０℃）処理する第２工程、この導電層をプラスチックフィルム若しくはシート上に積層し、熱圧着させる第３工程からなる帯電防止透明導電フィルム若しくはシートの製造法が開示されている。
【０００７】
上記製造法では、大量のバインダー樹脂を含む導電性塗料を用いている。すなわち、導電性粉末として無機質導電性粉末を用いる場合、バインダー１００重量部に対して導電性粉末１００〜５００重量部、有機質導電性粉末を用いる場合、バインダー１００重量部に対して導電性粉末０．１〜３０重量部である。このようにバインダー樹脂を大量に用いるため、上記公報に示される技術では電気抵抗値の低い透明導電フィルムを得ることができない。バインダー樹脂が最も少ない場合であっても、無機質導電性粉末５００重量部に対してバインダー１００重量部であり、これは、同号公報に開示のバインダーの密度から体積に換算すると、導電性粉末１００に対してバインダー１１０程度の量である。
【０００８】
また特開平８−１９９０９６号公報には、錫ドープ酸化インジウム（ＩＴＯ）粉末、溶媒、カップリング剤、金属の有機酸塩若しくは無機酸塩からなる、バインダーを含まない導電膜形成用塗料をガラス板に塗布し、３００℃以上の温度で焼成する透明導電膜被覆ガラス板の製造法が開示されている。この方法では、バインダーを用いないので、導電膜の電気抵抗値は低くなる。しかし、３００℃以上の温度での焼成工程を行う必要があるため、樹脂フィルムのような支持体上に導電膜を形成することは困難である。樹脂フィルムは中〜高温で変形、溶融、炭化、あるいは燃焼してしまう。樹脂フィルムの種類によっても異なるが、例えばポリエチレンテレフタレート（ＰＥＴ）フィルムでは１３０℃前後の温度が加熱の限界と考えられる。
【０００９】
塗布法以外の製造法として、例えば特開平６−１３７８５号公報に、導電性物質（金属または合金）粉体より構成された骨格構造の空隙の少なくとも一部、好ましくは空隙の全部に樹脂が充填された粉体圧縮層と、その下側の樹脂層とからなる導電性皮膜が開示されている。それによると、板材に皮膜を形成する場合、まず、樹脂、粉体物質（金属または合金）および被処理部材である板材を皮膜形成媒体（直径数ｍｍのスチールボール）とともに容器内で振動または攪拌すると、被処理部材表面に樹脂層が形成され、続いて粉体物質がこの樹脂層の粘着力により樹脂層に捕捉・固定される。さらに振動または攪拌を受けている皮膜形成媒体が、振動または攪拌を受けている粉体物質に打撃力を与え、粉体圧縮層がつくられる。しかしながら、この技術においてもまた、粉体圧縮層の固定効果を得るためにかなりの量の樹脂が必要とされることから、電気抵抗値の低い導電性皮膜を得るのが難しい。また、塗布法に比べ製法が煩雑である。
【００１０】
さらに他の製造法として、特開平９−１０７１９５号公報に、導電性短繊維をＰＶＣなどのフィルム上にふりかけて堆積させ、これを加圧処理して、導電性短繊維−樹脂一体化層を形成する方法が開示されている。導電性短繊維とは、ポリエチレンテレフタレートなどの短繊維にニッケルめっきなどを被着処理したものである。加圧操作は、樹脂マトリックス層が熱可塑性を示す温度条件下で行うことが好ましく、１７５℃、２０ｋｇ／ｃｍ２という高温加熱・低圧条件が開示されている。
【００１１】
【発明が解決しようとする課題】
本発明は、大面積の導電フィルムを容易に形成しやすく、装置が簡便で生産性が高く、低コストで製造可能な塗布法の利点を活かしつつ、表面電気抵抗値が低く導電性に優れるとともに、透明性に優れた透明導電フィルムを得、さらにこれをガラスパネルや樹脂パネルに適用した透明導電積層体を提供することを目的とする。
【００１２】
【課題を解決するための手段】
上記課題を解決するために、以下の本発明が提供される。
【００１３】
（１）基材上に、支持体と、該支持体上に形成した導電性微粒子を含有する導電層とを積層してなる透明導電積層体であって、前記導電層が、導電性微粒子を分散し、かつバインダー用樹脂を含まない塗料を支持体上に塗布、乾燥して導電性微粒子含有層を形成した後、該導電性微粒子含有層を４４Ｎ／ｍｍ2以上の圧縮力で圧縮して導電性微粒子圧縮層としたものであり、該透明導電積層体の表面電気抵抗値が１０〜１０3Ω／□、可視光透過率が７０％以上である、透明導電積層体。
【００１４】
（２）導電性微粒子が錫ドープ酸化インジウム（ＩＴＯ）微粒子である、上記透明導電積層体。
【００１５】
（３）基材がガラスパネルまたは樹脂パネルである、上記透明導電積層体。
【００１６】
（４）ヘイズ値が１％以上１０％以下である、上記透明導電積層体。
【００１７】
（５）ＣＲＴ前面ガラスパネル、ＰＤＰ前面ガラスパネル、建材用ガラスパネ、車両用ガラスパネル、建材用樹脂パネル、車両用樹脂パネル、または半導体クリーンルーム用樹脂パネルに用いられる、上記透明導電積層体。
【００２３】
（６）基材上に、支持体と、該支持体上に形成した導電性微粒子を含有する導電層とを積層してなる透明導電積層体の製造方法であって、前記導電層が、導電性微粒子を分散し、かつバインダー用樹脂を含まない塗料を支持体上に塗布、乾燥して導電性微粒子含有層を形成した後、該導電性微粒子含有層を４４Ｎ／ｍｍ2以上の圧縮力で圧縮して導電性微粒子圧縮層を得る工程を含むことにより、表面電気抵抗値が１０〜１０3Ω／□、可視光透過率が７０％以上の透明導電積層体を製造する、透明導電積層体の製造方法。
【００２４】
【発明の実施の形態】
以下、本発明について詳述する。
【００２５】
本発明の透明導電積層体は、基材上に、支持体と、該支持体上に形成した導電性微粒子を含有する導電層とを積層した構成を有する（「第１の透明導電積層体」）か、あるいは、基材上に、導電性微粒子を含有する導電層を積層した構成を有する（「第２の透明導電積層体」）。
【００２６】
上記第１、第２の透明導電積層体において、導電層に含有される導電性微粒子としては特に限定されるものでないが、いずれも錫ドープ酸化インジウム（ＩＴＯ）微粒子が好ましく用いられる。本発明では「導電層中に錫ドープ酸化インジウム（ＩＴＯ）微粒子などの導電性微粒子を含有する」ことから、導電層中に例えばＩＴＯの結晶膜が生成されている態様のものなどは本発明に含まれない。導電層の厚さは特に限定されるものでなく、それが適用される透明導電積層体の用途、目的等によって一概にいえるものでないが、０．１〜１０μｍ程度が好ましい。
【００２７】
上記第１、第２の透明導電積層体の製造においては、支持体上に上記導電層を形成した透明導電フィルムが好ましく用いられる。
【００２８】
支持体としては、特に限定されることなく、樹脂フィルム、ガラス、セラミックス等の各種のものを用いることができるが、透明性が高く、可撓性のものが好ましい。これらの点から樹脂フィルムが好ましく用いられる。樹脂フィルムとしては、例えば、ポリエチレンテレフタレート（ＰＥＴ）等のポリエステルフィルム、ポリエチレンやポリプロピレン等のポリオレフィンフィルム、ポリカーボネートフィルム、アクリルフィルム、ノルボルネンフィルム（ＪＳＲ（株）製「アートン」、等）等が挙げられる。中でもＰＥＴフィルムが特に好ましい。なお、支持体の厚さは、特に限定されるものでないが、１０〜２００μｍ程度のものが好ましい。
【００２９】
上記透明導電フィルムの製造は、特にその製造方法が限定されるものでないが、例えば以下の方法により好ましく製造される。
【００３０】
すなわち、導電性微粒子を分散した塗料を支持体上に塗布、乾燥して導電性微粒子含有層を形成した後、該導電性微粒子含有層を圧縮して導電性微粒子圧縮層を得ることを含む、透明導電フィルムの製造方法である。
【００３１】
導電性微粒子としては、本発明では錫ドープ酸化インジウム（ＩＴＯ）微粒子が好ましく用いられるが、これ以外にも、導電フィルムの透明性を大きく損なわず、本発明効果を損なわない範囲内で、任意の導電性微粒子を用いることができる。例えば酸化錫、酸化インジウム、酸化亜鉛、酸化カドミウム、アンチモンドープ酸化錫（ＡＴＯ）、フッ素ドープ酸化錫（ＦＴＯ）、アルミニウムドープ酸化亜鉛（ＡＺＯ）等の導電性無機微粒子を好ましく用いることができる。あるいは、有機質の導電性微粒子を用いてもよい。これら微粒子の粒子径は、導電フィルムの用途に応じて必要とされる散乱の度合いにより異なり、また、粒子の形状により異なり一概にはいえないが、一般に１μｍ以下であり、０．５μｍ以下が好ましく、５〜１００ｎｍがより好ましい。
【００３２】
導電性微粒子を分散する液体（分散媒）としては、特に限定されることなく、公知の各種分散媒を用いることができる。例えば、ヘキサン等の飽和炭化水素類；トルエン、キシレン等の芳香族炭化水素類；メタノール、エタノール、プロパノール、ブタノール等のアルコール類；アセトン、メチルエチルケトン、メチルイソブチルケトン、ジイソブチルケトン等のケトン類；酢酸エチル、酢酸ブチル等のエステル類；テトラヒドロフラン、ジオキサン、ジエチルエーテル等のエーテル類；Ｎ，Ｎ−ジメチルホルムアミド、Ｎ−メチルピロリドン（ＮＭＰ）、Ｎ，Ｎ−ジメチルアセトアミド等のアミド類；エチレンクロライド、クロルベンゼン等のハロゲン化炭化水素等を挙げることができる。なかでも極性を有する分散媒が好ましく、特にメタノール、エタノール等のアルコール類や、ＮＭＰ等のアミド類などの水と親和性のあるものは、分散剤を使用しなくても分散性が良好であることから、好ましく用いられる。これら分散媒は１種または２種以上を用いることができる。また、分散媒の種類により、分散剤を用いてもよい。
【００３３】
分散媒として水も用いることができる。水を用いる場合には、支持体が親水性である必要がある。樹脂フィルムは通常、疎水性であるため水をはじきやすく、均一な層が得られにくい。支持体が樹脂フィルムの場合、水にアルコールを混合したり、あるいは支持体の表面を親水性にする必要がある。
【００３４】
用いる分散媒の量は、特に制限されず、導電性微粒子の分散液（塗料、導電性塗料）が塗布に適した適度な粘度を有するようにすればよい。具体的には、導電性微粒子１００重量部に対して分散媒１００〜１００，０００重量部程度が好ましいが、導電性微粒子と分散媒の種類に応じて適宜変更し得る。
【００３５】
導電性微粒子の分散媒中への分散は、例えばサンドグラインダーミル法など、公知の分散手段により行うことができる。分散に際しては、導電性微粒子の凝集をほぐすために、ジルコニアビーズ等のメディアを用いることも好ましい。また、分散の際にゴミ等の不純物が混入しないよう注意する。
【００３６】
導電性微粒子を分散した液（塗料）は、バインダー用の樹脂を、分散前の体積で表して、前記導電性微粒子の体積を１００としたとき、２５未満の範囲で用いるのが好ましく、より好ましくは２０未満であり、特に好ましくは３．７未満であり、最も好ましくは０である。樹脂は、導電フィルムの散乱を少なくする作用があるが、一方で、導電フィルムの電気抵抗値を高くしてしまう。絶縁性の樹脂によって導電性微粒子どうしの接触が阻害され、樹脂量が多い場合には微粒子どうしの接触を妨げ、微粒子相互間の電子移動が阻害されるからである。したがって、透明性の向上と導電性微粒子相互間の導電性の確保の双方を考慮して、樹脂は上記体積範囲内で用いるのが好ましい。
【００３７】
なお、上記導電性微粒子の体積とバインダー樹脂の体積は、みかけの体積ではなく、真体積である。真体積は、ＪＩＳ  Ｚ  ８８０７に基づきピクノメーター等の機器を使用して密度を求め、（用いる材料の重量）／（用いる材料の密度）から算出される。このように、樹脂の使用量を重量ではなく体積で規定するのは、圧縮後に得られる導電層において、導電性微粒子に対して樹脂がどのようにして存在するのかを考えた場合により現実を反映するからである。
【００３８】
従来の塗布法においては、後述するような本製造方法での塗膜への強い圧縮を行わないので、塗膜の機械的強度を得るためにバインダーとしての樹脂を多く含有させる必要があった。バインダーとしての役割を果たし得る量の樹脂を含むと、導電性微粒子同士の接触がバインダーにより阻害され、微粒子間の電子移動が阻害され導電性が低下する。
【００３９】
なお、上記樹脂としては、特に限定されることなく、透明性に優れる熱可塑性樹脂またはゴム弾性を有するポリマーを、１種または２種以上を混合して用いることができる。樹脂の例としては、フッ素系ポリマー、シリコーン樹脂、アクリル樹脂、ポリビニルアルコール、カルボキシメチルセルロース、ヒドロキシプロピルセルロース、再生セルロースジアセチルセルロース、ポリ塩化ビニル、ポリビニルピロリドン、ポリエチレン、ポリプロピレン、ＳＢＲ、ポリブタジエン、ポリエチレンオキシド等が挙げられる。
【００４０】
フッ素系ポリマーとしては、ポリテトラフルオロエチレン、ポリフッ化ビニリデン（ＰＶＤＦ）、フッ化ビニリデン−三フッ化エチレン共重合体、エチレン−テトラフルオロエチレン共重合体、プロピレン−テトラフルオロエチレン共重合体等が挙げられる。また主鎖の水素をアルキル基で置換した含フッ素系ポリマーも用いることができる。樹脂の密度が大きいものほど、用いる量が増大してもそれに比して体積の増大がみられないことから、本発明の要件を満たしやすい。
【００４１】
導電性微粒子の分散液には、導電性を損なわない範囲内で、各種添加剤を配合してもよい。これら添加剤としては、例えば紫外線吸収剤、界面活性剤、分散剤等が挙げられる。
【００４２】
次いで、上記導電性微粒子の分散液（塗料）を支持体上に塗布、乾燥し、導電性微粒子含有層を形成する。
【００４３】
上記支持体上への導電性微粒子分散液（塗料）の塗布は、特に限定されることなく、公知の方法により行うことができる。例えばリバースロール法、ダイレクトロール法、ブレード法、ナイフ法、エクストルージョンノズル法、カーテン法、グラビアロール法、バーコート法、ディップ法、キスコート法、スクイズ法などの塗布法によって行うことができる。また、噴霧、吹き付けなどにより、支持体上へ分散液を付着させることも可能である。
【００４４】
乾燥温度は分散に用いた分散媒の種類によるが、１０〜１５０℃程度が好ましい。１０℃未満では空気中の水分の結露が起こりやすく、一方、１５０℃を超えると樹脂フィルム（支持体）が変形する場合がある。また、乾燥の際に不純物が前記微粒子の表面に付着しないように注意する。
【００４５】
塗布、乾燥後の導電性微粒子含有層の厚みは、次工程の圧縮条件や、最終的に適用される透明導電積層体の用途にもよるが、０．１〜１０μｍ程度とすればよい。
【００４６】
このように、導電性微粒子を分散媒に分散させて塗布し、乾燥すると、均一な層を形成しやすい。これら導電性微粒子の分散液を塗布して乾燥させると、分散液中にバインダーが存在しなくても微粒子は層を形成する。バインダーを含有しなくとも層を形成することができる理由は必ずしも明確ではないが、乾燥させて塗膜中の液が少なくなってくると、毛管力のため、微粒子が互いに集まり、さらに、微粒子であるということは比表面積が大きく凝集力も強いことから、層が形成されるのではないかと考えられる。しかしながら、この段階での層の強度は弱い。また、導電フィルムにおいては抵抗値が高く、抵抗値のばらつきも大きい。
【００４７】
次に、形成された導電性微粒子含有層を圧縮し、導電性微粒子圧縮層を得る。
圧縮することにより、塗膜の強度を向上させることができる。すなわち、圧縮することで導電性微粒子相互間の接触点がふえて接触面が増加し、このため塗膜強度が上がる。微粒子はもともと凝集しやすい性質があるので圧縮することで強固な層となる。導電フィルムにおいては、塗膜強度が上がるとともに、電気抵抗が低下する。
【００４８】
圧縮は、支持体に形成された層に対し、４４Ｎ／ｍｍ２以上の圧縮力で行うことが好ましく、より好ましくは１３５Ｎ／ｍｍ２以上であり、特には１８０Ｎ／ｍｍ２以上である。４４Ｎ／ｍｍ２未満では導電性微粒子含有層を十分に圧縮することができず、導電性に優れた導電フィルムが得られ難い。圧縮力が高いほど塗膜強度が向上し、支持体との密着性が向上する。導電フィルムにおいては、より導電性に優れたフィルムが得られ、また、塗膜の強度が向上し、塗膜と支持体との密着性も強固となる。圧縮力を高くするほど装置に要求される耐圧も上がるでの、一般には１０００Ｎ／ｍｍ２までの圧縮力が適当である。また、圧縮を常温（１５〜４０℃）付近の温度で行うことが好ましい。常温付近の温度における圧縮操作は、本発明の利点の一つである。
【００４９】
圧縮手段は、特に限定されるものでなく、シートプレス、ロールプレス等により行うことができるが、ロールプレス機を用いて行うのが好ましい。ロールプレスは、ロールとロールの間に圧縮すべきフィルムを挟んで圧縮し、ロールを回転させる方法である。ロールプレスは均一に高圧がかけられ、また、ロール・トゥー・ロールで生産できることから生産性に優れ好適である。
【００５０】
ロールプレス機のロール温度は常温（１５〜４０℃）が好ましい。加温した雰囲気やロールを加温した圧縮（ホットプレス）では、圧縮圧力を強くすると樹脂フィルムが伸びてしまう等を不具合を生じる。加温下で支持体の樹脂フィルムが伸びないようにするため、圧縮圧力を弱くすると、塗膜の機械的強度が低下する。導電フィルムにおいては、塗膜の機械的強度が低下し、電気抵抗が上昇する。微粒子表面の水分の付着をできるだけ少なくする必要があるような場合、雰囲気の相対湿度を下げるために加温した雰囲気でもいいが、フィルムが容易に伸びてしまわない温度範囲内とする。一般にはガラス転移温度（二次転移温度）以下の温度範囲が好ましい。湿度の変動を考慮して、要求される湿度になる温度より少し高めの温度にすればよい。ロールプレス機で連続圧縮した場合、発熱によりロール温度が上昇しないように温度調節することも好ましい。
【００５１】
なお、樹脂フィルムのガラス転移温度は、動的粘弾性を測定して求められ、主分散の力学的損失がピークとなる温度をさす。例えば、ＰＥＴフィルムについてみると、そのガラス転移温度はおよそ１１０℃前後である。
【００５２】
ロールプレス機のロールは、強い圧力をかけることができるという点から金属ロールが好適である。また、ロール表面が柔らかいと圧縮時に機能性微粒子がロールに転写することがあるので、ロール表面を硬質膜で処理することが好ましい。
【００５３】
このようにして、導電性微粒子の圧縮層が支持体上に形成される。導電性微粒子圧縮層の膜厚は、用途にもよるが、０．１〜１０μｍ程度とすればよい。上記導電性微粒子の圧縮層は、分散液作成の際に用いられた導電性微粒子と樹脂との体積比に応じて、導電性微粒子の体積を１００としたとき、２５未満の体積の樹脂を含むのが好ましい。また、１０μｍ程度の厚い圧縮層を得るために、導電性微粒子の分散液の塗布、乾燥、圧縮の一連の操作を繰り返し行ってもよい。さらに、本発明において、支持体の両面に導電層を形成することももちろん可能である。このようにして得られる透明導電層は、優れた導電性を示し、従来のような多量のバインダー樹脂を用いずに作成したにもかかわらず実用上十分な膜強度を有し、支持体との密着性にも優れる。
【００５４】
なお、本発明に適用される上記導電フィルムには、所望により導電層上に保護層としてのハードコート層を設けてもよい。ハードコート層はハードコート剤を必要に応じて溶剤を溶解した液を導電層上に塗布、乾燥して硬化させることにより形成することができる。
【００５５】
ハードコート剤としては、特に制限されることなく、公知の各種ハードコート剤を用いることができる。例えば、シリコーン系、アクリル系、メラミン系等の熱硬化型ハードコート剤を用いることができる。これらの中でも、シリコーン系ハードコート剤は、高い硬度が得られる点で優れている。
【００５６】
また、不飽和ポリエステル樹脂系、アクリル系等のラジカル重合性ハードコート剤、エポキシ系、ビニルエーテル系等のカチオン重合性ハードコート剤等の紫外線硬化型ハードコート剤を用いてもよい。紫外線硬化型ハードコート剤は、硬化反応性等の製造性の点から好ましい。これらの中でも、硬化反応性、表面硬度を考慮すると、アクリル系のラジカル重合性ハードコート剤が望ましい。
【００５７】
上記構成の透明導電フィルムを基材上に適用することにより、本発明の透明導電積層体を、例えば以下に示すようにして得ることができる。
【００５８】
なお、基材としては、ガラスパネル、透明樹脂パネル（例えばポリカーボネート、ＰＭＭＡ、等）が好ましく用いられる。
【００５９】
［第１の透明導電積層体］
〈基材としてガラスパネルを用いた場合の製造例〉
ガラスパネルをシランカップリング剤で処理した後、ＵＶ硬化型接着剤を塗布して接着剤層を形成し、この接着剤層に上記透明導電フィルムの支持体面を貼り付けた後、ＵＶ硬化させて透明導電積層体を得る。
【００６０】
あるいは、上記透明導電フィルムの支持体面にＵＶ硬化型接着剤を塗布して接着剤層を形成し、この接着剤層を、シランカップリング剤で処理したガラスパネルに張り付けた後、ＵＶ硬化させて透明導電体層を得る。
【００６１】
なお、ＵＶ硬化型接着剤としては、例えばアクリル系接着剤、シリコーン系接着剤等が好ましく用いられる。
【００６２】
〈基材として樹脂パネルを用いた場合の製造例〉
ポリカーボネートパネルにＵＶ硬化型接着剤を塗布して接着剤層を形成し、この接着剤層に上記透明導電フィルムの支持体面を貼り付けた後、ＵＶ硬化させて透明導電積層体を得る。
【００６３】
あるいは、上記透明導電フィルムの支持体面にＵＶ硬化型接着剤を塗布して接着剤層を形成し、この接着剤層を、ポリカーボネートパネルに張り付けた後、ＵＶ硬化させて透明導電体層を得る。
【００６４】
〈特性〉
上記構成の本発明の第１の透明導電積層体は、その表面電気抵抗値が１０〜１０３Ω／□、可視光透過率が７０％以上であるという特性を有する。
【００６５】
本発明では、表面電気抵抗値を三菱油化（株）製Ｌｏｒｅｓｔａ  ＡＰ（ＭＣＰ−Ｔ４００）、またはコペル電子（株）製ＭＯＤＥＬ  ７１７Ｂを用いて測定した。測定サンプルは導電フィルムを５ｃｍ×５ｃｍの大きさに切り出して用いた。
【００６６】
また、可視光透過率は、測定すべき対象について分光光度計により可視光領域の透過率を測定して得た値である。本発明における上記可視光透過率は、透明導電積層体全体としての可視光透過率を示す。
【００６７】
上記可視光透過率は、より好ましくは７５％以上である。なお、上限は９０％程度である。
【００６８】
また上記本発明の第１の透明導電積層体は、好ましくはヘイズ値が１％以上１０％以下であり、より好ましくは１％以上５％以下である。ここでヘイズ値（曇値）とは、光源からの全光線透過率に対し直進光線を除いた拡散光線の透過率の割合をいう。したがってヘイズ値が低くなればそれだけ透明性が高くなる。ヘイズ値はＪＩＳ  Ｋ  ７１０５に規定される下記数１式により求めることができる。
【００６９】
【数１】
Ｈ＝Ｔｄ／Ｔｔ
（ただし、Ｈはヘイズ、Ｔｔは全光線透過率、Ｔｄは拡散透過率を示す）
本発明の第１の透明導電積層体は、ＣＲＴ前面ガラスパネル、ＰＤＰ前面ガラスパネル、建材用ガラスパネル、車両用ガラスパネル、建材用樹脂パネル、車両用樹脂パネル、半導体クリーンルーム用樹脂パネル等に特に好適に用いられる。
【００７０】
［第２の透明導電積層体（転写型透明導電積層体）］
まず、上記透明導電フィルムとして、支持体上にハードコート層、アンカーコート層を順に積層しておき、このアンカーコート層上に、上述した方法によりＩＴＯ微粒子を含有する導電層を設けた構成のフィルム（支持体−ハードコート層−アンカーコート層−導電層）を作製しておく。なお、アンカーコート層はハードコート層との接着性向上のために設けられ、例えばアクリル系樹脂、シリコーン系樹脂、ウレタン系樹脂、塩化ビニル系樹脂等が好ましく用いられる。
【００７１】
〈基材としてガラスパネルを用いた場合の製造例〉
ガラスパネルをシランカップリング剤で処理した後、ＵＶ硬化型接着剤を塗布して接着剤層を形成し、この接着剤層に、上記透明導電フィルムの導電層面を貼り付けた後、ＵＶ硬化させる。その後、導電フィルムの支持体を剥ぎ取り、透明導電積層体を得る。該導電積層体の構成は、ガラスパネル−接着剤層−導電層−アンカーコート層−ハードコート層を含む。
【００７２】
あるいは、上記透明導電フィルムの導電層面にＵＶ硬化型接着剤を塗布して接着剤層を形成し、この接着剤層を、シランカップリング剤で処理したガラスパネルに張り付けた後、ＵＶ硬化させる。その後、導電フィルムの支持体を剥ぎ取り、透明導電積層体を得る。該導電積層体の構成は、ガラスパネル−接着剤層−導電層−アンカーコート層−ハードコート層を含む。
【００７３】
〈基材として樹脂パネルを用いた場合の製造例〉
ポリカーボネートパネルにＵＶ硬化型接着剤を塗布して接着剤層を形成し、この接着剤層に上記透明導電フィルムの導電層面を貼り付けた後、ＵＶ硬化させる。その後、導電フィルムの支持体を剥ぎ取り、透明導電積層体を得る。該導電積層体の構成は、ポリカーボネートパネル−接着剤層−導電層−アンカーコート層−ハードコート層を含む。
【００７４】
あるいは、上記透明導電フィルムの支持体面にＵＶ硬化型接着剤を塗布して接着剤層を形成し、この接着剤層を、ポリカーボネートパネルに張り付けた後、ＵＶ硬化させる。その後、導電フィルムの支持体を剥ぎ取り、透明導電積層体を得る。該導電積層体の構成は、ポリカーボネートパネル−接着剤層−導電層−アンカーコート層−ハードコート層を含む。
【００７５】
〈特性〉
上記構成の本発明の第２の透明導電積層体は、その表面電気抵抗値が１０〜１０３Ω／□、可視光透過率が７０％以上であるという特性を有する。
【００７６】
なお、表面電気抵抗値、可視光透過率の定義については、上記第１の透明導電積層体において説明したとおりである。
【００７７】
第２の透明導電積層体において、上記可視光透過率は、より好ましくは７５％以上である。なお、上限は９０％程度である。
【００７８】
本発明の第２の透明導電積層体は、ＣＲＴ前面ガラスパネル、ＰＤＰ前面ガラスパネル、建材用ガラスパネル、車両用ガラスパネル、建材用樹脂パネル、車両用樹脂パネル、半導体クリーンルーム用樹脂パネル等に特に好適に用いられる。
【００７９】
この第２の透明導電積層体では、用途に応じて、ヘイズ値が１％以上１０％未満、より好ましくは１％以上５％以下のものと、ヘイズ値が１０％以上５０％以下、より好ましくは１０％以上３０％以下のものがそれぞれ好適に使い分けられる。なお、ヘイズ値の定義については、上記第１の透明導電積層体において説明したとおりである。
【００８０】
ヘイズ値が１０〜５０％、より好ましくは１０〜３０％のものは、光の乱反射を防止し、照明光の映り込み（ぎらつき）を抑えることができることから、例えば液晶ディスプレー、ＴＶブラウン管等に好適に用いられる。
【００８１】
なお、ヘイズ値をこのように低下させるには、例えば上記製造例において、透明導電フィルムの支持体として表面粗面化させたものを用いることにより行うことができる。支持体の粗面化により、この粗面化された支持体表面と接触するハードコート層表面が追従して粗面化され、最終的に得られる該第２の導電積層体の表面がこの粗面化されたハードコート層となることから、このようなヘイズの低下した導電積層体を得ることができる。また、導電フィルムの支持体として透明性の低い材料を用いることによってもヘイズ値を低下させることができる。
【００８２】
【実施例】
以下に実施例を挙げて本発明をさらに具体的に説明するが、本発明はこれら実施例に限定されるものではない。
【００８３】
なお、以下の実施例において、各特性評価は以下の方法により行った。
【００８４】
［表面電気抵抗］
三菱油化（株）Ｌｏｒｅｓｔａ  ＡＰ（ＭＣＰ−Ｔ４００）を用いて測定した。測定サンプルは導電フィルムを５ｃｍ×５ｃｍの大きさに切り出して用いた。
【００８５】
［非接触型電気抵抗］
導電層上にハードコート層を設けたものについて行った。コペル電子（株）製ＭＯＤＥＬ  ７１７Ｂを使用し、検出コイル部のギャップに測定サンプルを挿入し測定を行った。なお、該測定機器の測定可能上限は１０３Ω／□であった。
【００８６】
［９０度ピール試験］
導電膜と支持体との密着性、および導電膜の強度を評価するため、９０度ピール試験を行った。図１を参照して説明する。
【００８７】
支持体（１ｂ）の一方の面に導電膜（１ａ）を形成し、該導電膜が形成された面と反対側の面に両面テープ（２）を貼り、これを大きさ２５ｍｍ×１００ｍｍに切り出したものを試験用サンプル（１）とした。この試験用サンプル（１）の両面テープ面側をステンレス板（３）上に貼着し、さらに、試験用サンプル（１）が剥がれないようにその長手方向両端に固定用セロハンテープ（４）を貼った（図１（ａ））。
【００８８】
次いで図１（ｂ）に示すように、導電膜（１ａ）面上に、セロハンテープ（幅１２ｍｍ、日東電工（株）製、Ｎｏ．２９）（５）の一端を試験用サンプル（１）の長辺と平行になるように貼り付けた。セロハンテープ（５）と試験用サンプル（１）との張付面の長さは５０ｍｍであった。セロハンテープ（５）の他端を張力計（６）に取付け、セロハンテープ（５）の貼付面と非貼付面（５ａ）とのなす角が９０度になるようにセットした。次いで張力計（６）により、セロハンテープ（５）を１００ｍｍ／分の速度で引っ張って剥がした。このときテープ（５）を剥がす速度と試験用サンプル（１）を貼り付けたステンレス板（３）が同じ速度で移動するようし、セロハンテープ（５）の非貼付面（５ａ）と試験用サンプル（１）面とが常に９０°となるようにした。張力計（６）にて剥がすときに要した力（Ｆ）を計測した（図１（ｂ））。
【００８９】
試験後、剥がされた導電膜表面とセロハンテープ表面を調べた。両方の表面に粘着剤がある場合は、導電膜が破壊されたのではなく、セロハンテープの粘着剤層が破壊されたこと、すなわち、粘着剤の強度が剥がすときに要した力（Ｆ）の値であったということになり、導電膜の強度はその値（Ｆ）以上となる。
【００９０】
本試験においては、粘着剤の強度上限が６Ｎ／１２ｍｍであるため、評価結果として６Ｎ／１２ｍｍと表示したものは、上記のように両方の表面に粘着剤がある場合は、密着性と導電膜の強度が６Ｎ／１２ｍｍ以上であることを表す。これより小さい値の場合は、導電膜表面に粘着剤がなくセロハンテープ表面に導電膜が一部付着しており、その値において、導電膜中で破壊が生じたことを表す。
【００９１】
［可視光透過率］
分光光度計（日本分光（株）製、Ｖ−５７０）に積分球（日本分光（株）製）を組み合わせて、透明導電積層体の可視光領域の透過率を測定した。
【００９２】
［ヘイズ］
ＪＩＳ  Ｋ  ７１０５に準拠し、ヘイズメーター（ＴＣ−Ｈ３  ＤＰＫ型：東京電色（株）製）を用いて透明導電積層体のヘイズ値を測定した。
【００９３】
Ｉ．第１の透明誘電積層体
（製造例１）
平均一次粒径２０ｎｍ以下のＩＴＯ微粒子（「ＳＵＦＰ−ＨＸ」、住友金属鉱山（株）製）１００重量部にエタノール３００重量部を加え、メデイアをジルコニアビーズとして分散機にて分散した。得られた分散液（塗布液）を５０μｍ厚のＰＥＴフィルム上に、バーコーターを用いて塗布し、５０℃の温風を送って乾燥し、ＩＴＰ含有塗膜を形成した。ＩＴＯ含有塗膜の厚みは約１．７μｍであった。
【００９４】
次にこれをロールプレス機を用いて、上記フィルムを、フィルム幅方向の単位長さあたりの圧力６６０Ｎ／ｍｍ、単位面積あたりの圧力３４７Ｎ／ｍｍ２、５ｍ／分の送り速度で圧縮し、圧縮されたＩＴＯフィルムを得た。圧縮後のＩＴＯ塗膜（導電層）の厚みは約１．１μｍであった。９０度ピール試験の結果から塗膜強度を算出したところ、塗膜強度は６Ｎ／１２ｍｍ以上であった。
【００９５】
（比較製造例１）
平均一次粒径２０ｎｍ以下のＩＴＯ微粒子（「ＳＵＦＰ−ＨＸ」、住友金属鉱山（株）製）１００重量部を、アクリル樹脂溶液（「ＭＴ４０８−４２」、固型分濃度（ＮＶ）＝５０％、大成化工（株）製）１００重量部と、メチルエチルケトン／トルエン／シクロヘキサノン＝１／１／１（重量比）の混合溶剤４００重量部で分散し、これを塗布液（ＩＴＯ／アクリル樹脂＝２：１、ＮＶ＝２５％）として用い、これを５０μｍ厚のＰＥＴフィルム上に、バーコーターを用いて塗布し、５０℃の温風を送って乾燥し、ＩＴＯ含有塗膜を形成した。ＩＴＯ含有塗膜の厚みは約２．３μｍであった。
【００９６】
次にこれをロールプレス機を用いて、上記フィルムを、フィルム幅方向の単位長さあたりの圧力６６０Ｎ／ｍｍ、単位面積あたりの圧力３４７Ｎ／ｍｍ２、５ｍ／分の送り速度で圧縮し、圧縮されたＩＴＯフィルムを得た。圧縮後のＩＴＯ塗膜（導電層）の厚みは約１．６μｍであった。９０度ピール試験の結果から塗膜強度を算出したところ、塗膜強度は６Ｎ／１２ｍｍであった。
【００９７】
（製造例２）
製造例１のＩＴＯフィルムの導電層上に膜厚３．０μｍのシリコーン系ハードコート層（ＧＥ東芝シリコーン（株）製  トスガード５１０）を設けた。
【００９８】
（実施例１）
ガラスパネル（厚さ３ｍｍ）をシランカップリング剤（ＫＢＭ５０３、信越化学工業（株）製。以下、同）で処理した後、ＵＶ硬化型接着剤（ＫＡＹＡＮＯＶＡ  ＦＯＰ−１１００、日本化薬（株）製。以下、同）を塗布して接着剤層を形成し、この接着剤層に上記製造例１で得た透明導電フィルムのＰＥＴフィルム面を貼り付けた後、ＵＶ硬化させて透明導電積層体を得た。得られた透明導電積層体について、上記に示す評価方法により特性評価を行ったところ、表面電気抵抗値２２０Ω／□、可視光透過率８３％、ヘイズ値２．８％であった。また非接触型での電気抵抗値２２３Ω／□であった。
【００９９】
（実施例２）
実施例１において、製造例２で得た透明導電フィルムを用いた以外は、実施例１と同様にして透明導電積層体を得た。得られた透明導電積層体について、上記に示す評価方法により特性評価を行ったところ、非接触型表面電気抵抗値２２５Ω／□、可視光透過率８４％、ヘイズ値３．０％であった。
【０１００】
（実施例３）
ガラスパネル（厚さ３ｍｍ）をシランカップリング剤で処理した。一方、製造例１で得た透明導電フィルムのＰＥＴ面にＵＶ硬化型接着剤を塗布して接着剤層を形成し、この接着剤層を、上記ガラスパネルに張り付けた後、ＵＶ硬化させて透明導電積層体を得た。得られた透明導電積層体について、上記に示す評価方法により特性評価を行ったところ、表面電気抵抗値２２０Ω／□、可視光透過率８３％、ヘイズ値２．８％であった。
【０１０１】
（実施例４）
実施例３において、製造例２で得た透明導電フィルムを用いた以外は、実施例３と同様にして透明導電積層体を得た。得られた透明導電積層体について、上記に示す評価方法により特性評価を行ったところ、非接触型表面電気抵抗値２２５Ω／□、可視光透過率８４％、ヘイズ値３．０％であった。
【０１０２】
（実施例５）
ポリカーボネートパネル（厚さ５ｍｍ）にＵＶ硬化型接着剤を塗布して接着剤層を形成し、この接着剤層に上記製造例１で得た透明導電フィルムのＰＥＴ面を張り付けた後、ＵＶ硬化させて透明導電積層体を得た。得られた透明導電積層体について、上記に示す評価方法により特性評価を行ったところ、表面電気抵抗値２２０Ω／□、可視光透過率８２％、ヘイズ値３．３％であった。
【０１０３】
（実施例６）
実施例５において、製造例２で得た透明導電フィルムを用いた以外は、実施例５と同様にして透明導電積層体を得た。得られた透明導電積層体について、上記に示す評価方法により特性評価を行ったところ、非接触型表面電気抵抗値２２５Ω／□、可視光透過率８３％、ヘイズ値３．５％であった。
【０１０４】
（実施例７）
製造例１で得た透明導電フィルムのＰＥＴ面にＵＶ硬化型接着剤を塗布して接着剤層を形成し、この接着剤層を、ポリカーボネートパネル（厚さ５ｍｍ）に張り付けた後、ＵＶ硬化させて透明導積層体を得た。得られた透明導電積層体について、上記に示す評価方法により特性評価を行ったところ、表面電気抵抗値２２０Ω／□、可視光透過率８２％、ヘイズ値３．３％であった。
【０１０５】
（実施例８）
実施例７において、製造例２で得た透明導電フィルムを用いた以外は、実施例７と同様にして透明導電積層体を得た。得られた透明導電積層体について、上記に示す評価方法により特性評価を行ったところ、非接触型表面電気抵抗値２２５Ω／□、可視光透過率８３％、ヘイズ値３．５％であった。
【０１０６】
（比較例１）
実施例１において、比較製造例１で得た透明導電フィルムを用いた以外は、実施例１と同様にして透明導電積層体を得た。得られた透明導電積層体について、上記に示す評価方法により特性評価を行ったところ、表面電気抵抗値３．５×１０３Ω／□、可視光透過率８４％、ヘイズ値２．６％であった。
【０１０７】
（比較例２）
実施例３において、比較製造例１で得た透明導電フィルムを用いた以外は、実施例３と同様にして透明導電積層体を得た。得られた透明導電積層体について、上記に示す評価方法により特性評価を行ったところ、表面電気抵抗値３．５×１０３Ω／□、可視光透過率８４％、ヘイズ値２．６％であった。
【０１０８】
（比較例３）
実施例５において、比較製造例１で得た透明導電フィルムを用いた以外は、実施例５と同様にして透明導電積層体を得た。得られた透明導電積層体について、上記に示す評価方法により特性評価を行ったところ、表面電気抵抗値３．５×１０３Ω／□、可視光透過率８３％、ヘイズ値３．０％であった。
【０１０９】
（比較例４）
実施例７において、比較製造例１で得た透明導電フィルムを用いた以外は、実施例７と同様にして透明導電積層体を得た。得られた透明導電積層体について、上記に示す評価方法により特性評価を行ったところ、表面電気抵抗値３．５×１０３Ω／□、可視光透過率８３％、ヘイズ値３．０％であった。
【０１１０】
ＩＩ．第２の透明誘電積層体（転写型透明導電積層体）
（製造例３）
５０μｍ厚のＰＥＴフィルム上に、３μｍ厚のハードコート層（ＧＥ東芝シリコーン（株）製、トスガード５１０。以下、同）、１μｍのアンカーコート層（シリコーン系ワニスとシラン系硬化剤を１００：１の重量比で混合した混合物。以下、同）を順に積層した。一方、平均一次粒径２０ｎｍ以下のＩＴＯ微粒子（「ＳＵＦＰ−ＨＸ」、住友金属鉱山（株）製）１００重量部にエタノール３００重量部を加え、メデイアをジルコニアビーズとして分散機にて分散した。得られた分散液（塗布液）を上記ＰＥＴフィルム上のアンカーコート層上に、バーコーターを用いて塗布し、５０℃の温風を送って乾燥し、支持体上にＩＴＯ含有塗膜を形成した。ＩＴＯ含有塗膜の厚みは約１．７μｍであった。
【０１１１】
次にこれをロールプレス機を用いて、上記フィルムを、フィルム幅方向の単位長さあたりの圧力６６０Ｎ／ｍｍ、単位面積あたりの圧力３４７Ｎ／ｍｍ２、５ｍ／分の送り速度で圧縮し、圧縮されたＩＴＯフィルムを得た。圧縮後のＩＴＯ塗膜（導電層）の厚みは約１．１μｍであった。
【０１１２】
（比較製造例２）
５０μｍ厚のＰＥＴフィルム上に、３μｍ厚のハードコート層、１μｍのアンカーコート層を順に積層した。一方、平均一次粒径２０ｎｍ以下のＩＴＯ微粒子（「ＳＵＦＰ−ＨＸ」、住友金属鉱山（株）製）１００重量部を、アクリル樹脂溶液（「ＭＴ４０８−４２」、固型分濃度（ＮＶ）＝５０％、大成化工（株）製）１００重量部と、メチルエチルケトン／トルエン／シクロヘキサノン＝１／１／１（重量比）の混合溶剤４００重量部で分散し、これを塗布液（ＩＴＯ／アクリル樹脂＝２：１、ＮＶ＝２５％）として用い、これを５０μｍ厚のＰＥＴフィルム上に、バーコーターを用いて塗布し、５０℃の温風を送って乾燥し、ＩＴＯ含有塗膜を形成した。ＩＴＯ含有塗膜の厚みは約２．３μｍであった。
【０１１３】
次にこれをロールプレス機を用いて、上記フィルムを、フィルム幅方向の単位長さあたりの圧力６６０Ｎ／ｍｍ、単位面積あたりの圧力３４７Ｎ／ｍｍ２、５ｍ／分の送り速度で圧縮し、圧縮されたＩＴＯフィルムを得た。圧縮後のＩＴＯ塗膜（導電層）の厚みは約１．６μｍであった。
【０１１４】
（製造例４）
製造例３において、表面粗面化されたＰＥＴフィルム（帝人（株）製、Ｕ−４）を用い、この粗面化されたＰＥＴ上にハードコート層を設けた以外は、製造例３と同様にして圧縮されたＩＴＯフィルムを得た。
【０１１５】
（実施例９）
ガラスパネル（厚さ３ｍｍ）をシランカップリング剤で処理した後、ＵＶ硬化型接着剤を塗布して接着剤層を形成し、この接着剤層に上記製造例３で得た透明導電フィルムの導電層面を貼り付けた後、ＵＶ硬化させた。その後、透明導電フィルムのＰＥＴフィルムを剥ぎ取り、透明導電積層体（ガラスパネル−接着剤層−導電層−アンカーコート層−ハードコート層）を得た。得られた透明導電積層体について、上記に示す評価方法により特性評価を行ったところ、非接触型表面電気抵抗値２２５Ω／□、可視光透過率８５％、ヘイズ値２．３％であった。
【０１１６】
（実施例１０）
ガラスパネル（厚さ３ｍｍ）をシランカップリング剤で処理した。一方、製造例３で得た透明導電フィルムの導電層面にＵＶ硬化型接着剤を塗布して接着剤層を形成し、この接着剤層を、上記ガラスパネルに張り付けた後、ＵＶ硬化させた。その後、透明導電フィルムのＰＥＴフィルムを剥ぎ取り、透明導電積層体（ガラスパネル−接着剤層−導電層−アンカーコート層−ハードコート層）を得た。得られた透明導電積層体について、上記に示す評価方法により特性評価を行ったところ、非接触型表面電気抵抗値２２５Ω／□、可視光透過率８５％、ヘイズ値２．３％であった。
【０１１７】
（実施例１１）
ポリカーボネートパネル（厚さ５ｍｍ）にＵＶ硬化型接着剤を塗布して接着剤層を形成し、この接着剤層に上記製造例３で得た透明導電フィルムの導電層面を張り付けた後、ＵＶ硬化させた。その後、透明導電フィルムのＰＥＴフィルムを剥ぎ取り、透明導電積層体（ポリカーボネートパネル−接着剤層−導電層−アンカーコート層−ハードコート層）を得た。得られた透明導電積層体について、上記に示す評価方法により特性評価を行ったところ、非接触型表面電気抵抗値２２５Ω／□、可視光透過率８４％、ヘイズ値２．７％であった。
【０１１８】
（実施例１２）
製造例３で得た透明導電フィルムのＰＥＴ面にＵＶ硬化型接着剤を塗布して接着剤層を形成し、この接着剤層を、ポリカーボネートパネル（厚さ５ｍｍ）に張り付けた後、ＵＶ硬化させた。その後、透明導電フィルムのＰＥＴフィルムを剥ぎ取り、透明導電積層体（ポリカーボネートパネル−接着剤層−導電層−アンカーコート層−ハードコート層）を得た。得られた透明導電積層体について、上記に示す評価方法により特性評価を行ったところ、非接触型表面電気抵抗値２２５Ω／□、可視光透過率８４％、ヘイズ値２．７％であった。
【０１１９】
（比較例５）
実施例９において、比較製造例２で得た透明導電フィルムを用いた以外は、実施例９と同様にして透明導電積層体を得た。得られた透明導電積層体について、上記に示す評価方法により特性評価を行ったところ、非接触型表面電気抵抗値１０３Ω／□以上、可視光透過率８５％、ヘイズ値２．２％であった。
【０１２０】
また、実施例１と２の非接触型での表面電気抵抗値の測定結果から、ハードコート層の有無によらず、表面電気抵抗がほぼ同じであるため、上記積層体の表面電気抵抗は比較例１とほぼ同等の３．５×１０３Ω／□程度と考えられる。以下の比較例においても同様と考えられる。
【０１２１】
（比較例６）
実施例１０において、比較製造例２で得た透明導電フィルムを用いた以外は、実施例１０と同様にして透明導電積層体を得た。得られた透明導電積層体について、上記に示す評価方法により特性評価を行ったところ、非接触型表面電気抵抗値１０３Ω／□以上、可視光透過率８５％、ヘイズ値２．２％であった。
【０１２２】
（比較例７）
実施例１１において、比較製造例２で得た透明導電フィルムを用いた以外は、実施例１１と同様にして透明導電積層体を得た。得られた透明導電積層体について、上記に示す評価方法により特性評価を行ったところ、非接触型表面電気抵抗値１０３Ω／□以上、可視光透過率８３％、ヘイズ値２．６％であった。
【０１２３】
（比較例８）
実施例１２において、比較製造例２で得た透明導電フィルムを用いた以外は、実施例１２と同様にして透明導電積層体を得た。得られた透明導電積層体について、上記に示す評価方法により特性評価を行ったところ、非接触型表面電気抵抗値１０３Ω／□以上、可視光透過率８３％、ヘイズ値２．６％であった。
【０１２４】
（実施例１３）
実施例９において、製造例４で得た透明導電フィルムを用いた以外は、実施例９と同様にして透明導電積層体を得た。得られた透明導電積層体について、上記に示す評価方法により特性評価を行ったところ、非接触型表面電気抵抗値２２５Ω／□、可視光透過率８４％、ヘイズ値２３％であった。
【０１２５】
ＩＩＩ．
（実施例１４、１５）
製造例１において、下記表１に示すように塗膜厚、圧縮圧をそれぞれ変えて圧縮されたＩＴＯフィルムを製造した（製造例５、６）。
【０１２６】
実施例１において、この製造例５、６で得られた圧縮されたＩＴＯフィルムを用いた以外は、実施例１と同様にして、それぞれ透明導電積層体を得た。評価結果を表１に示す。
【０１２７】
（実施例１６、１７）
製造例３において、下記表１に示すように塗膜厚、圧縮圧をそれぞれ変えて圧縮されたＩＴＯフィルムを製造した（製造例７、８）。
【０１２８】
実施例１１において、この製造例７、８で得られた圧縮されたＩＴＯフィルムを用いた以外は、実施例１１と同様にして、それぞれ透明導電積層体を得た。評価結果を表１に示す。
【０１２９】
（実施例１８、１９）
製造例４において、下記表１に示すように塗膜厚、圧縮圧をそれぞれ変えて圧縮されたＩＴＯフィルムを製造した（製造例９、１０）。
【０１３０】
実施例１３において、この製造例９、１０で得られた圧縮されたＩＴＯフィルムを用いた以外は、実施例１３と同様にして、それぞれ透明導電積層体を得た。評価結果を表１に示す。
【０１３１】
【表１】
0005007777.tif 000002
【０１３２】
【発明の効果】
以上詳述したように本発明によれば、大面積の導電フィルムを容易に形成しやすく、装置が簡便で生産性が高く、低コストで製造可能な塗布法の利点を活かしつつ、表面電気抵抗値が低く導電性に優れるとともに、透明性に優れた透明導電フィルムを得、さらにこれをガラスパネル、樹脂パネルに適用した透明導電積層体を得ることができる。本発明の透明導電積層体は、ＣＲＴ前面ガラスパネル、ＰＤＰ前面ガラスパネル、建材用ガラスパネル、車両用ガラスパネル、建材用樹脂パネル、車両用樹脂パネル、半導体クリーンルーム用樹脂パネル等として好ましく用いられる。
【図面の簡単な説明】
【図１】実施例における９０度ピール試験を説明するための図である。
【符号の説明】
１    試験用サンプル
１ａ  導電膜
１ｂ  支持体
２    両面テープ
３    ステンレス板
４    固定用セロハンテープ
５    セロハンテープ
５ａ  セロハンテープ非貼付面
６    張力計
【図１】
0005007777.tif 000003